(57)【要約】【課題】高コスト化を抑制し、塗装作業の効率化を図りながら、外観不良を抑制できる自動車ボデーの塗装方法を提供すること。【解決手段】金属鋼板２と隣接するように樹脂部材３を配置し（配置工程）、配置された樹脂部材３にのみ導電性プライマーを塗布し（プライマー塗布工程）、その後、自動車ボデー１の金属鋼板２および樹脂部材３に、塗料を塗装し（塗装工程）、塗料が塗装された自動車ボデー１を焼き付ける（焼付工程）、自動車ボデー１の塗装方法において、プライマー塗布工程では、金属鋼板２と樹脂部材３との境界線の近傍において、樹脂部材３に、金属鋼板２と樹脂部材３との境界線が延びる方向に沿って、導電性プライマーを塗布する。【選択図】図２
2019166429.tif 000002
【特許請求の範囲】
【請求項１】
金属鋼板と、前記金属鋼板に隣接する樹脂部材とを備える自動車ボデーの塗装方法であって、
前記金属鋼板と隣接するように前記樹脂部材を配置する配置工程と、
配置された前記樹脂部材にのみ導電性プライマーを塗布するプライマー塗布工程と、
前記プライマー塗布工程後、前記自動車ボデーの前記金属鋼板および前記樹脂部材に、塗料を塗装する塗装工程と、
前記塗料が塗装された前記自動車ボデーを焼き付ける焼付工程と
を備え、
前記プライマー塗布工程では、
前記金属鋼板と前記樹脂部材との境界線の近傍において、
前記樹脂部材に、前記金属鋼板と前記樹脂部材との境界線が延びる方向に沿って、前記導電性プライマーを塗布する
ことを特徴とする、自動車ボデーの塗装方法。
【請求項２】
前記自動車ボデーが、
前記樹脂部材と前記金属鋼板とが略同一面状に配置された金属−樹脂複合面と、
前記金属−樹脂複合面を構成する前記樹脂部材と、前記金属−樹脂複合面を構成する前記金属鋼板とは異なる金属鋼板とが所定角度を有するように配置された金属−樹脂複合角と
を有し、
前記プライマー塗布工程では、
まず、前記金属−樹脂複合面の前記金属鋼板と前記樹脂部材との境界線の近傍において、前記樹脂部材に、前記金属鋼板と前記樹脂部材との境界線が延びる方向に沿って、前記導電性プライマーを塗布し、
次いで、前記金属−樹脂複合角の前記金属鋼板と前記樹脂部材との境界線の近傍において、前記樹脂部材に、前記金属鋼板と前記樹脂部材との境界線が延びる方向に沿って、前記導電性プライマーを塗布する
ことを特徴とする、請求項１に記載の自動車ボデーの塗装方法。
【発明の詳細な説明】
【技術分野】
【０００１】
本発明は、自動車ボデーの塗装方法、詳しくは、金属鋼板と、金属鋼板に装着される樹脂部材とを備える自動車ボデーの塗装方法に関する。
【背景技術】
【０００２】
一般に、自動車ボデーは、例えば、金属鋼板などの金属部材に、プラスチックパネルなどの樹脂部材が装着されて形成される。
【０００３】
このような自動車ボデーの塗装においては、従来より、金属部材に比べて、樹脂部材の耐熱性が低いため、金属部材と樹脂部材とを別工程で、すなわち、それぞれの耐熱性に応じた塗料および塗装条件で塗装し、その後、樹脂部材を金属部材に装着するようにしている。
【０００４】
しかし、近年、自動車ボデーの製造工程における設備コストの低減や、金属部材と樹脂部材との色調を一致させるために、樹脂部材を金属部材に装着した状態で、一体として塗装する方法が種々検討されている。
【０００５】
例えば、金属部材と樹脂部材とを組み付けて自動車ボデーを組み立てた後、樹脂部材に導電性プライマーを塗布し、その後、自動車ボデー（すなわち、金属部材および樹脂部材）に中塗塗料および上塗塗料を塗装して、焼き付ける方法が提案されている（例えば、特許文献１参照）。
【先行技術文献】
【特許文献】
【０００６】
【特許文献１】特開２０１２−２１３６９２号公報
【発明の概要】
【発明が解決しようとする課題】
【０００７】
しかしながら、金属部材と樹脂部材とを組み付けて自動車ボデーを組み立てた後、樹脂部材に導電性プライマーを塗布する場合、樹脂部材の周囲の金属部材にも導電性プライマーが飛散および付着し、その付着部分において、塗装ムラやブツなどの外観不良が生じる場合がある。
【０００８】
この点、例えば、金属部材の全面に導電性プライマーを塗布することにより、塗装ムラやブツなどの外観不良を抑制できるが、高コスト化を惹起する。
【０００９】
また、例えば、導電性プライマーの塗布時に金属部材にマスキングすれば、金属部材に導電性プライマーが飛散および付着することを抑制できるが、塗装作業が煩雑となる。
【００１０】
本発明は、高コスト化を抑制し、塗装作業の効率化を図りながら、外観不良を抑制できる自動車ボデーの塗装方法である。
【課題を解決するための手段】
【００１１】
本発明［１］は、金属鋼板と、前記金属鋼板に隣接する樹脂部材とを備える自動車ボデーの塗装方法であって、前記金属鋼板と隣接するように前記樹脂部材を配置する配置工程と、配置された前記樹脂部材にのみ導電性プライマーを塗布するプライマー塗布工程と、前記プライマー塗布工程後、前記自動車ボデーの前記金属鋼板および前記樹脂部材に、塗料を塗装する塗装工程と、前記塗料が塗装された前記自動車ボデーを焼き付ける焼付工程とを備え、前記プライマー塗布工程では、前記金属鋼板と前記樹脂部材との境界線の近傍において、前記樹脂部材に、前記金属鋼板と前記樹脂部材との境界線が延びる方向に沿って、前記導電性プライマーを塗布する、自動車ボデーの塗装方法を含んでいる。
【００１２】
このような自動車ボデーの塗装方法では、互いに隣接する金属鋼板と樹脂部材との境界線の近傍において、樹脂部材に、金属鋼板と樹脂部材との境界線が延びる方向に沿って、導電性プライマーを塗布する。
【００１３】
このように導電性プライマーを塗布することにより、例えば、金属鋼板と樹脂部材との境界線が延びる方向と直交する方向に沿って、導電性プライマーを塗布する場合などに比べ、金属部材に導電性プライマーが飛散および付着することを抑制でき、塗装ムラやブツなどの外観不良を抑制することができる。
【００１４】
また、このような自動車ボデーの塗装方法では、金属部材の全面に導電性プライマーを塗布する場合に比べ、低コスト化を図ることができる。
【００１５】
さらに、このような自動車ボデーの塗装方法では、金属部材にマスキングする場合に比べ、塗装作業の効率化を図ることができる。
【００１６】
本発明［２］は、前記自動車ボデーが、前記樹脂部材と前記金属鋼板とが略同一面状に配置された金属−樹脂複合面と、前記金属−樹脂複合面を構成する前記樹脂部材と、前記金属−樹脂複合面を構成する前記金属鋼板とは異なる金属鋼板とが所定角度を有するように配置された金属−樹脂複合角とを有し、前記プライマー塗布工程では、まず、前記金属−樹脂複合面の前記金属鋼板と前記樹脂部材との境界線の近傍において、前記樹脂部材に、前記金属鋼板と前記樹脂部材との境界線が延びる方向に沿って、前記導電性プライマーを塗布し、次いで、前記金属−樹脂複合角の前記金属鋼板と前記樹脂部材との境界線の近傍において、前記樹脂部材に、前記金属鋼板と前記樹脂部材との境界線が延びる方向に沿って、前記導電性プライマーを塗布する、上記［１］に記載の自動車ボデーの塗装方法を含んでいる。
【００１７】
このような自動車ボデーの塗装方法では、自動車ボデーが、金属−樹脂複合面と、金属−樹脂複合角とを有しており、それらを構成する樹脂部材が共通している場合において、先に、金属−樹脂複合面の金属鋼板と樹脂部材との境界線の近傍に導電性プライマーを塗装し、その後、金属−樹脂複合角の金属鋼板と樹脂部材との境界線の近傍に導電性プライマーを塗装する。
【００１８】
そのため、金属−樹脂複合面に導電性プライマーを塗布するときに、金属−樹脂複合角の近傍の金属鋼板に導電性プライマーが飛散および付着する場合にも、塗布順序が上記の逆である場合に比べ、導電性プライマーの付着量を低減することができる。さらに、その後、金属−樹脂複合角の近傍において、飛散した導電性プライマーの液滴の上から導電性プライマーを塗布するため、塗装ムラやブツなどの外観不良をより一層抑制することができる。また、金属−樹脂複合角における外観不良は、金属−樹脂複合面における外観不良に比べ、目立ちにくいため、より優れた外観の自動車ボデーを得ることができる。
【発明の効果】
【００１９】
本発明の自動車ボデーの塗装方法では、高コスト化を抑制し、塗装作業の効率化を図りながら、外観不良を抑制できる。
【図面の簡単な説明】
【００２０】
【図１】図１は、本発明の自動車ボデーの塗装方法の一実施形態の各工程を説明するための工程図であって、図１Ａは、配置工程の平断面図、図１Ｂは、プライマー塗布工程の平断面図、図１Ｃは、ベース塗装工程の平断面図、および、図１Ｄは、クリア塗装工程の平断面図を、それぞれ示す。
【図２】図２は、図１に記載のプライマー塗布工程の詳細を示す模式図であり、図２Ａは、樹脂部材の意匠面に導電性プライマーを塗布する工程の側面図、および、図２Ｂは、金属鋼板と樹脂部材との境界線の近傍に導電性プライマーを塗布する工程の側面図を、それぞれ示す。
【図３】図３は、自動車ボデーが金属−樹脂複合面および金属−樹脂複合角を有する場合のプライマー塗布工程を示す概略図であり、図３Ａは、樹脂部材の意匠面に導電性プライマーを塗布する工程の斜視図、図３Ｂは、金属−樹脂複合面αにおける金属鋼板と樹脂部材との境界線の近傍に導電性プライマーを塗布する工程の斜視図、および、図３Ｃは、金属−樹脂複合角βにおける金属鋼板と樹脂部材との境界線の近傍に導電性プライマーを塗布する工程の斜視図を、それぞれ示す。
【発明を実施するための形態】
【００２１】
１．塗装フロー
本発明の自動車ボデーの塗装方法について説明する。
【００２２】
図１に示される自動車ボデーの塗装方法において、プライマー塗布工程、塗装工程（ベース塗装およびクリア塗装）、および焼付工程は、単一の塗装ラインにおいて流れ作業により実施される。このような自動車ボデーの塗装方法では、金属鋼板と、その金属鋼板と少なくとも一辺で隣接する樹脂部材とを備える自動車ボデーが、塗装される。
【００２３】
より具体的には、この塗装方法では、まず、図１Ａに示されるように、金属鋼板２および樹脂部材３をそれぞれ準備し、金属鋼板２に対して隣接するように樹脂部材３を配置する（配置工程）。
【００２４】
金属鋼板２は、樹脂部材３が装着される前の車体フレーム（例えば、ドアパネル、フードパネルなどの金属パネル）であって、例えば、鋼板などをプレスおよび溶接することにより形成されている。
【００２５】
金属鋼板２の表面には、好ましくは、公知の方法によって、予め、電着塗装がなされている。すなわち、金属鋼板２の表面には、好ましくは、電着層４が形成されている。
【００２６】
電着塗装では、特に制限されないが、公知の電着塗料が使用され、また、公知の電着塗装方法が採用される。具体的には、電着塗料としては、公知の水性塗料が挙げられる。また、電着塗装方法としては、例えば、カチオン電着塗装、アニオン電着塗装などが挙げられ、好ましくは、カチオン電着塗装が挙げられる。
【００２７】
そして、電着塗装により得られた塗膜を、必要に応じて適宜の温度で加熱し、乾燥させることにより、金属鋼板２の表面に電着層４が形成される。電着層４の厚みは、特に制限されず、目的および用途に応じて、適宜設定される。
【００２８】
また、電着層４の表面には、好ましくは、公知の方法によって、予め、中塗塗装がなされている。すなわち、電着層４の表面には、好ましくは、電着層４と後述するベース層７との密着性を向上させるための中塗層５が形成されている。
【００２９】
中塗塗装では、特に制限されないが、公知の中塗塗料が使用され、また、公知の中塗塗装方法が採用される。具体的には、中塗塗料としては、例えば、有機溶剤系中塗塗料、水性中塗塗料などが挙げられる。また、中塗塗装方法としては、例えば、エアスプレー法、エアレススプレー法、ベル塗装法などが挙げられ、好ましくは、ベル塗装法が挙げられる。
【００３０】
そして、中塗塗装により得られた塗膜を、必要に応じて適宜の温度で加熱し、乾燥させることにより、電着層４の表面に、中塗層５が形成される。中塗層５の厚みは、特に制限されず、目的および用途に応じて、適宜設定される。
【００３１】
樹脂部材３は、例えば、ポリプロピレンなどの公知の樹脂から形成される自動車部品であって、例えば、フェンダーパネル、バンパー、リッド、リアゲート、フロントグリルなどが挙げられる。
【００３２】
樹脂部材３の線膨張率は、特に制限されないが、耐熱性の観点から、例えば、４．０×１０−５／℃ｍ以下、好ましくは、３．５×１０−５／℃ｍ以下である。また、樹脂部材の熱変形温度は、例えば、８０℃以上、好ましくは、１２０℃以上であり、例えば、１４０℃以下である。
【００３３】
なお、樹脂部材３を金属鋼板２の隣に配置する方法としては、特に制限されないが、例えば、金属鋼板２および樹脂部材３が互いに隣接するように、金属鋼板２に対して樹脂部材３を組み付け、自動車ボデー１を組み立てる。
【００３４】
次いで、この方法では、図１Ｂに示されるように、金属鋼板２の隣に配置された樹脂部材３にのみ、導電性プライマーを塗布し、プライマー層６を形成する（プライマー塗布工程）。
【００３５】
導電性プライマーは、樹脂部材３の表面に塗布され、樹脂部材３に導電性を付与するとともに、樹脂部材３と塗料（後述するベース塗料）との密着性を向上させるものであって、公知の導電性プライマーが用いられる。
【００３６】
導電性プライマーは、例えば、活性メチレン系ブロックポリイソシアネート、塩素化ポリオレフィン、樹脂成分、粒状導電性物質などを含有している。
【００３７】
樹脂成分としては、例えば、アルキド樹脂、ポリエステル樹脂、アクリル樹脂などの導電性プライマーに用いられる公知の樹脂成分が挙げられる。
【００３８】
粒状導電性物質は、導電性プライマーによる塗膜（プライマー層）に導電性を付与し、その塗面への上塗（中塗）塗料の静電塗装性を向上させるものであって、例えば、導電性カーボンブラック、銀、ニッケル、銅、グラファイトなどが挙げられる。
【００３９】
また、導電性プライマーには、上記成分に加えて、さらに必要に応じて、例えば、着色顔料、体質顔料、その他塗料用添加剤を適宜の割合で添加することができる。
【００４０】
これによって、導電性プライマーが調製される。
【００４１】
導電性プライマーの固形分濃度は、例えば、１０質量％以上であり、例えば、６０質量％以下、好ましくは、５０質量％以下である。
【００４２】
そして、このような導電性プライマーを、樹脂部材３の表面に塗布し、また、得られた塗膜を、必要に応じて適宜の温度で加熱し、乾燥させることにより、樹脂部材３の表面にプライマー層６が形成される。
【００４３】
また、詳しくは後述するが、導電性プライマーを樹脂部材３の表面に塗布すると、導電性プライマーの飛散により、金属鋼板２の表面（電着層４および中塗層５が形成される場合には、中塗層５の表面）に導電性プライマーが付着する場合がある。
【００４４】
なお、導電性プライマーの塗布方法について、詳細は後述する。
【００４５】
プライマー層の厚みは、例えば、１μｍ以上、好ましくは、５μｍ以上であり、例えば、３０μｍ以下、好ましくは、２０μｍ以下である。
【００４６】
次いで、図１Ｃおよび図１Ｄに示されるように、自動車ボデーの金属鋼板２（電着層４および中塗層５を含む（以下同様））および樹脂部材３（プライマー層６を含む（以下同様））の両方に、塗料を塗装する（塗装工程）。
【００４７】
より具体的には、塗装工程では、図１Ｃに示すように、中塗層５およびプライマー層６の表面に、ベース塗料を塗装（ベース塗装、上塗塗装）し、ベース層７を形成する（ベース塗装工程）。
【００４８】
ベース塗装では、特に制限されないが、公知のベース塗料が使用され、また、公知のベース塗装方法（上塗塗装方法）が採用される。具体的には、ベース塗料としては、例えば、有機溶剤系ベース塗料、水性ベース塗料などが挙げられる。また、ベース塗装方法としては、例えば、エアスプレー法、エアレススプレー法、ベル塗装法などが挙げられ、好ましくは、ベル塗装法が挙げられる。
【００４９】
そして、ベース塗装により得られた塗膜を、必要に応じて適宜の温度で加熱し、乾燥させることにより、金属鋼板２および樹脂部材３の表面に、ベース層７が形成される。ベース層７の厚みは、特に制限されず、目的および用途に応じて、適宜設定される。
【００５０】
また、塗装工程では、図１Ｄに示されるように、ベース層７の表面に、クリア塗料が塗装（クリア塗装）され、クリア層８が形成される（クリア塗装工程）。
【００５１】
クリア塗装では、特に制限されないが、公知のクリア塗料が使用され、また、公知のクリア塗装方法が採用される。具体的には、クリア塗料としては、例えば、有機溶剤系クリア塗料、水性クリア塗料などが挙げられる。また、クリア塗装方法としては、例えば、エアスプレー法、エアレススプレー法、ベル塗装法などが挙げられ、好ましくは、ベル塗装法が挙げられる。
【００５２】
そして、クリア塗装により得られた塗膜を、必要に応じて適宜の温度で加熱し、乾燥させることにより、ベース層７の表面に、クリア層８が形成される。クリア層８の厚みは、特に制限されず、目的および用途に応じて、適宜設定される。
【００５３】
なお、塗装工程においては、上記のように、ベース塗料およびクリア塗料を用いて、ベース層７およびクリア層８を順次積層してもよく（２コート塗装法）、また、図示しないが、例えば、モノコートソリッド塗料などの塗料を用いて、単一の上塗層（モノコートソリッド層）を形成してもよい（１コート塗装法）。また、ベース層７およびクリア層８を順次積層する場合、上記のように、ベース塗料を塗布および乾燥させた後、その上にクリア塗料を塗布および乾燥させてもよく、例えば、ベース塗料を塗布した後、乾燥させる前に、ベース塗料の上にクリア塗料を塗布し、それらベース塗料およびクリア塗料を一括乾燥させてもよい。
【００５４】
その後、この方法では、塗料が塗装された自動車ボデー１を焼き付ける（焼付工程）。
【００５５】
焼き付け温度は、樹脂部材３の耐熱温度（熱変形温度）以下となるように調整される。
【００５６】
より具体的には、焼き付け温度は、例えば、１４０℃以下、好ましくは、１２０℃以下であり、例えば、１００℃以上、好ましくは、１１０℃以上である
これによって、上記した塗料、すなわち、ベース塗料およびクリア塗料（またはモノコートソリッド塗料）が硬化され、中塗層５およびプライマー層６の表面に、焼付層（硬化ベース層および硬化クリア層、または、硬化モノコートソリッド層）が形成される。
【００５７】
このようにして、自動車ボデー１が塗装される。
【００５８】
２．プライマー塗布工程
上記のプライマー塗布工程において、樹脂部材３に対して導電性プライマーを無作為に塗布すると、樹脂部材３の周囲の金属鋼板２にも導電性プライマーが飛散および付着する場合がある（図１Ｂの矢印参照）。そして、その導電性プライマーの付着部分において、塗装ムラやブツなどの外観不良が生じる場合がある。
【００５９】
なお、外観不良を抑制するため、例えば、金属鋼板２の全面に導電性プライマーを塗布することも検討されるが、高コスト化を惹起する。
【００６０】
また、例えば、導電性プライマーの塗布時に金属鋼板２にマスキングすれば、金属鋼板２に導電性プライマーが飛散および付着することを抑制できるが、塗装作業が煩雑となる。
【００６１】
そこで、この方法では、図２に示す方法で、導電性プライマーを塗布する。
【００６２】
図２において、樹脂部材３および金属鋼板２は、所定の第１方向（以下、Ｘ方向）、および、その第１方向（Ｘ方向）と直交する第２方向（以下、Ｙ方向）に沿って延びる板状部材であって、Ｙ方向に沿って延びる一辺において、互いに隣接している。
【００６３】
そして、この方法では、まず、図２Ａにおいて矢印ａで示されるように、樹脂部材３の意匠面（金属鋼板２と樹脂部材３との境界線の近傍を除く領域）に、導電性プライマーを塗布する。
【００６４】
導電性プライマーの塗布方法としては、例えば、エアスプレー法、エアレススプレー法などが挙げられ、意匠性の観点から、好ましくは、エアスプレー法が挙げられる。
【００６５】
意匠面において、導電性プライマーは、例えば、Ｙ方向に沿って塗布されるとともに、その塗布線がＸ方向に沿ってスライドする蛇行状の塗布軌跡を描くように、塗布される。
【００６６】
なお、意匠面における導電性プライマーの塗布軌跡は、特に制限されず、例えば、Ｘ方向に沿って塗布されるとともに、その塗布線がＹ方向に沿ってスライドする蛇行状の塗布軌跡を描くように、導電性プライマーを塗布することもできる。好ましくは、Ｙ方向に沿って塗布されるとともに、その塗布線がＸ方向に沿ってスライドする蛇行状の塗布軌跡を描くように、導電性プライマーが塗布される。
【００６７】
次いで、この方法では、図２Ａ（矢印ａ）に続いて、金属鋼板２と樹脂部材３との境界線の近傍の樹脂部材３に、導電性プライマーを塗布する。このとき、図２Ｂにおいて矢印ｂで示されるように、金属鋼板２と樹脂部材３との境界線が延びる方向（図２におけるＹ方向）に沿って、導電性プライマーを塗布する。
【００６８】
これにより、樹脂部材３の全面に、導電性プライマーが塗布され、プライマー層６（図１参照）が形成される。
【００６９】
このような自動車ボデー１の塗装方法では、互いに隣接する金属鋼板２と樹脂部材３との境界線の近傍において、樹脂部材３に、金属鋼板２と樹脂部材３との境界線が延びる方向（図２におけるＹ方向）に沿って、導電性プライマーを塗布する。
【００７０】
このように導電性プライマーを塗布することにより、例えば、金属鋼板２と樹脂部材３との境界線が延びる方向（図２におけるＹ方向）と直交する方向（図２におけるＸ方向）に沿って、導電性プライマーを塗布する場合などに比べ、金属鋼板２に導電性プライマーが飛散および付着することを抑制でき、塗装ムラやブツなどの外観不良を抑制することができる。
【００７１】
また、このような自動車ボデー１の塗装方法では、金属鋼板２の全面に導電性プライマーを塗布する場合に比べ、低コスト化を図ることができる。
【００７２】
さらに、このような自動車ボデー１の塗装方法では、金属鋼板２にマスキングする場合に比べ、塗装作業の効率化を図ることができる。
【００７３】
３．応用例
自動車ボデー１において、１つの樹脂部材３が２つ以上の金属鋼板２に対して隣接する場合があり、また、その隣接部分の境界線が所定角度を有するように配置される場合がある。
【００７４】
このような自動車ボデー１として、より具体的には、図３に示されるように、樹脂部材３としてのフェンダーパネル３１と、フェンダーパネル３１に隣接する金属鋼板２としてのドアパネル２１およびフードパネル２２とを備える自動車ボデー１１が挙げられる。
【００７５】
この自動車ボデー１１では、１つの樹脂部材３（フェンダーパネル３１）が、２つの金属鋼板２（ドアパネル２１およびフードパネル２２）に対して隣接している。
【００７６】
また、樹脂部材３（フェンダーパネル３１）は、一方の金属鋼板２（ドアパネル２１）とは略同一平面上において隣接しており、他方の金属鋼板２（フードパネル２２）とは、所定角（１０〜９０°）を有するように隣接している。
【００７７】
より具体的には、図３において、フェンダーパネル３１およびドアパネル２１は、所定のＸ方向およびＹ方向（Ｘ方向に対して直交する方向）に沿って延びる板状部材であって、Ｙ方向に沿って延びる一辺において、互いに隣接している。
【００７８】
これにより、自動車ボデー１１は、フェンダーパネル３１がドアパネル２１に対して略同一面状に配置された金属−樹脂複合面α（図３における斜線面参照）を有している。また、フェンダーパネル３１とドアパネル２１との境界線は、Ｙ方向に沿って延びている。
【００７９】
また、フードパネル２２は、Ｘ方向およびＺ方向（Ｘ方向およびＹ方向の両方に対して直交する方向（第３方向））に沿って延びる板状部材である。フードパネル２２は、Ｘ方向に沿って延びる一辺において、フェンダーパネル３１（金属−樹脂複合面αを構成する樹脂部材３）に隣接している。
【００８０】
これにより、自動車ボデー１１は、フェンダーパネル３１（金属−樹脂複合面αを構成する樹脂部材３）が、フードパネル２２（金属−樹脂複合面αを構成する金属鋼板２とは異なる金属鋼板２）に対して、所定角度を有するように配置された金属−樹脂複合角β（図３における太線部分参照）を有している。また、フェンダーパネル３１とフードパネル２２との境界線は、Ｘ方向に沿って延びている。
【００８１】
また、自動車ボデー１１において、フェンダーパネル３１およびドアパネル２１の境界線と、フェンダーパネル３１およびフードパネル２２の境界線とは、互いに所定角度なすように略同一平面（Ｘ−Ｙ平面）上において延び、一点で接触（または交差）している。
【００８２】
このような自動車ボデー１１において、導電性プライマーは、以下のように塗布される。
【００８３】
すなわち、この方法では、まず、上記した図２Ａと同様、図３Ａにおいて矢印ａで示すように、フェンダーパネル３１（樹脂部材３）の意匠面に、導電性プライマーを塗布する。
【００８４】
次いで、この方法では、図３Ａ（矢印ａ）に続いて、ドアパネル２１とフェンダーパネル３１との境界線（すなわち、金属−樹脂複合面αにおける金属鋼板２と樹脂部材３との境界線）の近傍において、フェンダーパネル３１に対して、導電性プライマーを塗布する。このとき、図３Ｂにおいて矢印ｂで示されるように、ドアパネル２１（金属鋼板２）とフェンダーパネル３１（樹脂部材３）との境界線が延びる方向（図３におけるＹ方向）に沿って、導電性プライマーを塗布する。
【００８５】
その後、この方法では、図３Ｂ（矢印ｂ）に続いて、フードパネル２２とフェンダーパネル３１との境界線（すなわち、金属−樹脂複合角βにおける金属鋼板２と樹脂部材３との境界線）の近傍において、フェンダーパネル３１に対して、導電性プライマーを塗布する。このとき、図３Ｃにおいて矢印ｃで示されるように、フードパネル２２（金属鋼板２）とフェンダーパネル３１（樹脂部材３）との境界線が延びる方向（図３におけるＸ方向）に沿って、導電性プライマーを塗布する。
【００８６】
これにより、フェンダーパネル３１の全面に、導電性プライマーが塗布され、プライマー層６（図１参照）が形成される。
【００８７】
このような自動車ボデー１の塗装方法では、自動車ボデー１が、金属−樹脂複合面αと、金属−樹脂複合角βとを有しており、それらを構成する樹脂部材３（フェンダーパネル３１）が共通している場合において、先に、金属−樹脂複合面αの金属鋼板２（ドアパネル２１）と樹脂部材３（フェンダーパネル３１）との境界線の近傍に導電性プライマーを塗装し（図３Ｂ参照）、その後、金属−樹脂複合角βの金属鋼板２（フードパネル２２）と樹脂部材３（フェンダーパネル３１）との境界線の近傍に導電性プライマーを塗装する（図３Ｃ参照）。
【００８８】
そのため、金属−樹脂複合面αに導電性プライマーを塗布するときに、例えば、金属−樹脂複合角βの近傍の金属鋼板２（フードパネル２２）に導電性プライマーが飛散および付着する場合、その角度により付着を抑制できるため、塗布順序が上記の逆である場合に比べ、導電性プライマーの付着量を低減することができる。
【００８９】
さらに、その後、金属−樹脂複合角βの近傍において、飛散した導電性プライマーの液滴の上から導電性プライマーを塗布するため、塗装ムラやブツなどの外観不良をより一層抑制することができる。
【００９０】
また、金属−樹脂複合角βにおける外観不良は、金属−樹脂複合面αにおける外観不良に比べ、目立ちにくいため、より優れた外観の自動車ボデー１を得ることができる。
【符号の説明】
【００９１】
１    自動車ボデー
２    金属鋼板
３    樹脂部材
【図１】
2019166429.tif 000003
【図２】
2019166429.tif 000004
【図３】
2019166429.tif 000005